СПОСОБ ПРИГОТОВЛЕНИЯ КАТАЛИЗАТОРА ДЛЯ ПОЛУЧЕНИЯ АЛИФАТИЧЕСКИХ УГЛЕВОДОРОДОВ С РЕГУЛИРУЕМОЙ АКТИВНОСТЬЮ И СЕЛЕКТИВНОСТЬЮ

2
Способ приготовления катализатора для синтеза алифатических углеводородов из СО и Н, включающий пропитку носителя водным раствором соединения кобальта с последующим прокаливанием полученного материала при температуре 400-450°С, отличающийся тем, что в качестве носителя применяют гамма-оксид алюминия, в качестве соединения кобальта применяют нитрат кобальта, на первом этапе приготовления катализатора предварительно прокаленный носитель пропитывают двухводным нитратом цирконила, а на втором этапе полученный материал после прокаливания пропитывают водным раствором нитрата кобальта в одну и более стадий, при этом при более чем одной стадии пропитки водным раствором нитрата кобальта осуществляют промежуточное прокаливанием полученного на предыдущей стадии материала при температуре 400-450°С.